음극 활물질 인 Sn 금속분 말 ( 평균 입경 : 10 ㎛) 및 바인더 2 - 비닐 피리딘 을 96 : 4 의 중량 비 로 혼합 한 후 물 에 분산 시켜 슬러리 를 제조 하 고 , 이 슬러리 를 두께 15 ㎛ 의 구리 호일 위 에 도포 하 고 건조 한 후 롤 프레스 로 압연 하 여 음극 극판 을 제조 하 는 것 을 제외 하 고 는 비 교예 1 과 동일 하 게 실시 하 였 다 .